【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
少なくとも１番目の層（Ａ）と２番目の層（Ｂ）と３番目の層（Ｃ）を含有する熱吸収性層系であって、
−層（Ａ）が紫外線吸収剤を含有し、
−層（Ｂ）が有機赤外線吸収剤および紫外線吸収剤を含有し、そして
−層（Ｃ）が赤外の範囲に反射を示す干渉層である、
層系。
【請求項２】
前記干渉層（Ｃ）が選択的に反射する層が交互に位置する系であり、前記選択的に反射する層が交互に位置する系が、異なる屈折率を示す少なくとも２種類の透明な層（Ｃ１）と（Ｃ２）を含有することを特徴とする請求項１記載の層系。
【請求項３】
この層系がガラスまたは透明な熱可塑性重合体、特にポリカーボネートまたはポリエステルカーボネートが基になった基質（Ｓ）を含んで成ることを特徴とする請求項１または２項記載の層系。
【手続補正２】
【補正対象書類名】明細書
【補正対象項目名】全文
【補正方法】変更
【補正の内容】
【発明の詳細な説明】
【発明の名称】熱吸収性層系
【技術分野】
【０００１】
本発明は、少なくとも１番目の層（Ａ）と２番目の層（Ｂ）と３番目の層（Ｃ）を含有する熱吸収性層系（ｈｅａｔ−ａｂｓｏｒｂｉｎｇ  ｌａｙｅｒ  ｓｙｓｔｅｍ）、これの製造および使用、そしてこれから作られた製品に関する。
【０００２】
自動車の製造では、安全性の理由、例えば交通事故の場合の高い度合の安全性などばかりでなくまた設計の自由度をより高くする理由でガラスの代わりになる熱可塑性プラスチック製のグレージング材料（ｇｌａｚｉｎｇ  ｍａｔｅｒｉａｌｓ）が望まれている。自動車の製造で透明な熱可塑性プラスチックをグレージング要素（ｇｌａｚｉｎｇ  ｅｌｅｍｅｎｔｓ）として用いる時の問題は、近赤外線（ＮＩＲ）を過度に透過する点にあり、それによって、夏季に乗用車の車内が望ましくなく非常に熱くなってしまう可能性がある。
【０００３】
自動車用グレージング分野の用途では、たいてい、可視範囲の透過率（ＬＴＡ値）を少なくとも７０％にするように指定されている。この値はＳＡＥ  Ｊ  １７９６（１９９５年５月版）に明記されている。
【０００４】
熱吸収の効率に関してはＳＡＥ  Ｊ  １７９６（１９９５年５月版）に従うＴＤＳ値（Ｓｏｌａｒ  Ｄｉｒｅｃｔ  Ｔｒａｎｓｍｉｔｔａｎｃｅ）が用いられる。この値は、サンプルを透過する（従って、車室内の加熱の原因になる）太陽エネルギーのパーセントを記述する値である。そのような系（ｓｙｓｔｅｍ）の熱偏向（ｈｅａｔ−ｄｅｆｌｅｃｔｉｎｇ）特性は前記ＴＤＳ値が高ければ高いほど悪い。
【０００５】
ＮＩＲの透過率が低いいろいろな熱偏向系が文献に記述されている。一方では、表面被膜もしくはラッカー系（ｌａｃｑｕｅｒ  ｓｙｓｔｅｍｓ）が知られており、他方では、また、透明な熱可塑性重合体用の赤外線吸収添加剤も存在する。
【０００６】
加熱を制限する熱可塑性プラスチック用添加剤として用いられる赤外線吸収剤が例えば非特許文献１、特許文献１および特許文献２に記述されている。そのような添加剤の欠点は、熱遮蔽が限られておりそして／またはそれの熱安定性および／または光化学安定性が低い点にある。
【０００７】
ＮＩＲ保護として、また、グレージング要素の透明な熱可塑性プラスチック材料に金属被覆フィルム（ｍｅｔａｌｌｉｓｅｄ  ｆｉｌｍｓ）を接着させることも公知である（例えば特許文献３を参照）。そのようなフィルムは例えば３Ｍから名称Ｓｃｏｔｃｈｔｉｎｔ（商標）の下で商業的に入手可能である。しかしながら、そのような系の欠点は可視範囲の透過率があまりにも低い点にある。そのような系を用いたのでは良好な熱保護（ＴＤＳ値＜５０％）と同時に７０％を超えるＬＴＡ値を達成するのは不可能である。
【０００８】
最後に、干渉効果を有することでＮＩＲ反射特性を示すフィルムも文献で公知である。そのようなフィルムそしてそれを透明な熱可塑性プラスチック製のグレージング要素用の熱吸収性層系として用いることが例えば特許文献４および５に記述されている。この種類の干渉フィルムは例えば３Ｍから名称「Ｓｏｌａｒ  Ｒｅｆｌｅｃｔｉｎｇ  Ｆｉｌｍ、Ｎ−ＮＰＥ  １４５８ＬＰ」の下で商業的に入手可能である。しかしながら、そのような系の欠点も再び太陽熱輻射を遮蔽する率があまりにも低いこととそのようなフィルムを用いた時に得られるグレージング要素が示すＴＤＳ値があまりにも高い点にある。
【０００９】
熱吸収性系の外面用途では、そのようなスペクトル特性が要求される以外に、また、長期の耐候性が良好であること、即ち変色および色あせに対して良好な長期耐光性を示すことも要求される。
【００１０】
（Ａ）フタロシアニンである赤外線吸収剤と（Ｂ）紫外線吸収剤を同時に含有する薄膜様の熱吸収性層系が特許文献６に記述されている。それによって熱絶縁層の耐候性が向上すると述べられている。１つの態様に従い、フタロシアニンである赤外線吸収剤と紫外線吸収剤の両方を含有する厚みが０．１３ｍｍの膜様被覆層が提案されている。この種類の被覆層は４８時間の促進耐候試験で容認される耐候性を示しはするが、５００時間を超える耐候試験では長期の耐候性が劣ると言った欠点を有する。その上、特許文献６に記述されている薄膜様被覆層が示す光学特性は充分でなく、従って、自動車用グレージング用途で用いるのは不適切である。
【００１１】
また、紫外線吸収性ラッカーおよび／または紫外線吸収剤含有量が高い共押出し加工層を用いて特定の熱可塑性プラスチックを保護することができることも一般に公知である。ポリカーボネート製のプラスチック板を紫外線吸収剤含有量が３重量％から１５重量％の層で覆うとそれの耐候性が向上することは例えば特許文献７から公知である。特許文献７に記述されている多層系には赤外線吸収剤が入っていない。
【００１２】
最後に、無機顔料が基になっていて紫外線を吸収する保護層を含有する防熱フィルター（ｈｅａｔ  ｆｉｌｔｅｒｓ）が特許文献８に記述されている。無機顔料は熱可塑性プラスチックに溶解しないことから、可視範囲を透過しかつ曇りがほとんどない成形品を得ることができないことが欠点である。
【特許文献１】米国特許第５  ７１２  ３３２号
【特許文献２】ＪＰ  ０６２４０１４６  Ａ）
【特許文献３】ドイツ特許出願公開第１９５  ３７  ２６３号
【特許文献４】ＷＯ  ９７／０１７７８
【特許文献５】ＷＯ  ９７／０１４４０
【特許文献６】ＪＰ  １０−０７７３６０  Ａ
【特許文献７】ＥＰ  ０  １１０  ２２１  Ａ
【特許文献８】ＥＰ  ０  ７７４  ５５１  Ａ
【非特許文献１】Ｊ．Ｆａｂｉａｎ、Ｈ．Ｎａｋａｚｕｍｉ、Ｈ．Ｍａｔｓｕｏｋａ、Ｃｈｅｍ．Ｒｅｖ．９２、１１９７（１９９２）
【００１３】
本発明の目的は、透明なプラスチック製グレージング要素の熱絶縁として使用可能で卓越した長期耐候性を示しかつ優れた光学特性、例えば透明性および光沢を示すことに加えて簡潔かつ最も経済的な様式で製造可能な熱吸収性層系を提供することにある。この熱吸収性被膜系（ｃｏａｔｉｎｇ  ｓｙｓｔｅｍ）は、ＳＡＥ  Ｊ  １７９６に従って測定した時に均衡の取れたＬＴＡ：ＴＤＳ値比を示すべきである。より詳細には、この熱吸収性被膜系が示すＴＤＳ値は５０％未満であるべきであると同時にＬＴＡは７０％を超えるべきである。
【００１４】
１番目の層（Ａ）と２番目の層（Ｂ）と３番目の層（Ｃ）を含有していて層（Ａ）が紫外線吸収剤を含有し、層（Ｂ）が有機赤外線吸収剤と紫外線吸収剤を含有しそして層（Ｃ）が赤外の範囲に反射を示す干渉層である透明な熱吸収性層系を用いて本発明に従う目的を達成する。
【００１５】
本発明に従う熱吸収性層系は３層構造物であることを特徴とし、この中の有機赤外線吸収剤と紫外線吸収剤を含有する層（Ｂ）と干渉層（Ｃ）の両方が熱吸収を行う。その上、本発明に従う層系は、層（Ｂ）に入っている赤外線吸収剤を太陽光線による分解から保護する追加的紫外線吸収剤が入っているさらなる層（Ａ）を含有する。
【００１６】
驚くべきことに、本発明に従う層系は特に均衡の取れたＬＴＡ：ＴＤＳ値比を有することに加えて優れた耐候性を示すことを見いだした。本発明に従う層系はＬＴＡ値が＞７０％であると言った良好な透明性を示すと同時にＴＤＳ値が５０％未満であると言った良好な熱吸収値も示す。その上、本発明に従う層系は優れた長期耐候性を示すことを特徴とし、そのことから、これらは外面用途用グレージング要素で用いるに特に適する。
【００１７】
本発明に従う層系の層（Ｂ）は、有機赤外線吸収剤と紫外線吸収剤の両方を含有することを特徴とする。両方の添加剤を同じ層に一緒に存在させていることから、敏感な有機赤外線吸収剤の大部分が紫外線から保護される。加うるに、紫外線吸収剤を含有させたさらなる層（層Ａ、「ＵＶ層」）を用いることで前記有機赤外線吸収剤を紫外線による分解から保護する。ＵＶ層（層Ａ）をこれが例えば層（Ｂ）に入っているＮＩＲ染料を紫外線から保護するように設計することから、層（Ａ）を入射光線の方向において層（Ｂ）の上に配置するのが有利である。
【００１８】
本発明に従う層系の干渉層（Ｃ）は、近赤外範囲に反射を示す干渉層である。本発明に従う適切な干渉層（Ｃ）には、例えば選択的に反射する層が交互に位置する系（ｓｅｌｅｃｔｉｖｅｌｙ  ｒｅｆｌｅｃｔｉｎｇ  ａｌｔｅｒｎａｔｉｎｇ  ｌａｙｅｒ  ｓｙｓｔｅｍｓ）が含まれ、この系は異なる屈折率を示す少なくとも２つの透明な層（Ｃ１）と（Ｃ２）を含有する系である。
【００１９】
層Ｃとして使用可能な、層が交互に位置する系は、異なる屈折率を示すいくつかの層［「クォーターウエーブ層（ｑｕａｔｅｒｗａｖｅ  ｌａｙｅｒｓ）」］で構成されている層系である。一般に公知の光学法則に従って近赤外領域を選択的に反射する配列を得ることができる。一方では、熱可塑性プラスチックの層を交互に位置させた層系（例えば共押出し加工で生じさせた）が好適に適切であり、他方では、金属、金属酸化物、金属窒化物および／または金属オキシ窒化物の層を交互に位置させることで構成させた層系が好適に適切である。
【００２０】
熱可塑性プラスチックの層を交互に位置させた層系、例えば３Ｍ  Ｃｏｍｐａｎｙから入手可能な「Ｓｏｌａｒ  Ｒｅｆｌｅｃｔｉｎｇ  Ｆｉｌｍ、Ｎ−ＮＰＥ  １４５８  ＬＰ」などの方が加工性および変形性が良好であることを考慮して、これを最も特に好適に用いる。
【００２１】
入射光線に面する側から出発して本発明に従う層系に下記の層構造を持たせるのが有利である：
層（Ａ）−層（Ｂ）−層（Ｃ）、または
層（Ａ）−層（Ｃ）−層（Ｂ）。
【００２２】
この場合、層（Ａ）をラッカーまたは重合体層として設計しそして層（Ｂ）を重合体層として設計するのが特に有利である。
【００２３】
本発明の好適な態様に従い、本発明に従う層系にまたガラスもしくは透明な熱可塑性重合体が基になった基質（Ｓ）も含める。特にポリカーボネートまたはポリエステルカーボネートが基になった基質（Ｓ）が好適である。この場合、好適には、入射光線に面する側から出発して本発明に従う層系に下記の層構造を持たせる：
層（Ａ）−層（Ｂ）−基質（Ｓ）−層（Ｃ）、または
層（Ａ）−基質（Ｓ）−層（Ｂ）−層（Ｃ）、または
層（Ａ）−基質（Ｓ）−層（Ｃ）−層（Ｂ）、または
層（Ａ）−層（Ｃ）−基質（Ｓ）−層（Ｂ）、または
層（Ａ）−層（Ｂ）−層（Ｃ）−基質（Ｓ）、または
層（Ａ）−層（Ｃ）−層（Ｂ）−基質（Ｓ）。
【００２４】
最も特に好適には、入射光線に面する側から出発して本発明に従う層系に下記の層構造を持たせる：
層（Ａ）−層（Ｂ）−基質（Ｓ）−層（Ｃ）、または
層（Ａ）−基質（Ｓ）−層（Ｂ）−層（Ｃ）。
【００２５】
層（Ｂ）を基質（Ｓ）として設計する場合には、層（Ｂ）の厚みを好適には１ｍｍから３０ｍｍ、特に２ｍｍから８ｍｍ、最も好適には３ｍｍから５ｍｍにする。
【００２６】
また、層（Ａ）または層（Ｂ）を基質（Ｓ）として設計するのも有利である。層（Ｂ）を基質（Ｓ）として設計するのが最も特に好適である。
【００２７】
その上、本発明に従う層系の個々の層が特定の厚みを有するように設計する方が有利であることも確認した。
【００２８】
層（Ａ）および（Ｂ）の各々の厚みを好適には１μｍから１００μｍにする。それらの各々をラッカーまたは共押出し加工層として設計してもよい。前者の場合には層厚を好適には３μｍから５μｍにし、後者の場合には厚みを３０μｍから８０μｍにする。層（Ａ）または（Ｂ）を基質（Ｓ）として設計する場合には、それの厚みを好適には１ｍｍから３０ｍｍ、特に３ｍｍから５ｍｍにする。
【００２９】
層（Ｃ）の厚みを好適には０．１μｍから２００μｍにする。これを好適にはフィルム
として設計する。
【００３０】
基質（Ｓ）の厚みを好適には１ｍｍから３０ｍｍ、特に３ｍｍから５ｍｍにする。
【００３１】
本発明に従う層系は優れた透明性および曇り挙動（ｈａｚｅ  ｂｅｈａｖｉｏｕｒ）を示すと同時に卓越した長期耐候性を有する。より詳細には、これはＴＤＳ値が５０％未満であることに加えてＬＴＡ値が７０％を超えることを特徴とする。ＮＩＲ／ＵＶ層（層Ｂ）とＵＶ層（層Ａ）を厚みが適切な共押出し加工重合体層として設計するのが製造の観点および自動車用グレージングで用いるに適した特性の意味の両方で特に有利であることを確認した。
【００３２】
本発明の好適な態様に従い、有機赤外線吸収剤を含有するただ１つの層として層（Ｂ）を本層系に存在させる。
【００３３】
本発明の好適なさらなる態様に従い、本発明に従う層系は、層（Ａ）、（Ｂ）および（Ｃ）に加えて、透明な層（Ｄ）を更に少なくとも１層含有し、前記層（Ｄ）に好適には有機赤外線吸収剤も紫外線吸収剤も含有させない。層（Ｄ）をまた「透明層」とも呼び、これの目的は、耐傷性を向上させるか或は機械的剛性を高めることにある。本発明に従う層系に透明層を１層以上存在させてもよい。透明層を１から３層、特に好適には透明層を１層用いるのが好適である。この透明層を本層系の中に位置させる場所は如何なる場所であってもよい、即ち層（Ａ）、（Ｂ）および（Ｃ）の上方、下方および／または間であってもよい。しかしながら、太陽光線に対して透明層（Ｄ）を最上層として配置した層系が特に有利である。透明層（Ｄ）の材料に関しては特に制限はないが、しかしながら、一般的には、透明層を重合体またはガラス層として設計するのが有利である。適切な重合体層には特に透明な熱可塑性プラスチックの層が含まれる。特に適切な透明な熱可塑性プラスチックはポリカーボネートまたはコポリカーボネートである。層（Ｄ）で用いる重合体と他の層で用いる重合体が同じであるのが本層系の光学特性にとって有利である。層（Ａ）および／または（Ｂ）が例えばポリカーボネートが基になった層である本発明に従う層系の場合には、層（Ｄ）もまたポリカーボネートが基になった層にするのが有利である。
【００３４】
層（Ｄ）をラッカーまたは共押出し加工層として設計してもよい。前者の場合には層（Ｄ）の厚みを好適には０．１μｍから３０μｍ、特に０．３μｍから１０μｍにする。後者の場合には層（Ｄ）の厚みを好適には０．０１ｍｍから３０ｍｍ、特に３ｍｍから５ｍｍにする。
【００３５】
本発明に従う層系で用いるに適した有機赤外線吸収剤は、吸収最大値が７００ｎｍから１５００ｎｍの近赤外範囲内にある化合物である。文献から公知の赤外線吸収剤、例えばＭ．Ｍａｔｓｕｏｋａ、Ｉｎｆｒａｒｅｄ  Ａｂｓｏｒｂｉｎｇ  Ｄｙｅｓ、Ｐｌｅｎｕｍ  Ｐｒｅｓｓ、Ｎｅｗ  Ｙｏｒｋ、１９９０に示されている物質類で記述される種類の赤外線吸収剤が適切である。特に適切な赤外線吸収剤は、フタロシアニン、ナフタロシアニン、金属錯体、アゾ染料、アントラキノン、スクアリックアシッド（ｓｑｕａｒｉｃ  ａｃｉｄ）誘導体、インモニウム染料（ｉｍｍｏｎｉｕｍ  ｄｙｅｓ）、ペリレンおよびポリメチンを包含する物質類に属する赤外線吸収剤である。これらの中でフタロシアニンおよびナフタロシアニンが最も特に適切である。熱可塑性プラスチックへの溶解性が高いことを考慮して、バリヤー側基（ｂａｒｒｉｅｒ  ｓｉｄｅ  ｇｒｏｕｐｓ）を有するフタロシアニンおよびナフタロシアニンが好適である。
【００３６】
層（Ｂ）に入れる有機赤外線吸収剤の量に関しては特に制限はないが、但し本層系が所望の熱輻射吸収を示しかつ充分な透明性を有することが保証されることを条件とする。層（Ｂ）の有機赤外線吸収剤含有量を０．００１から１０ｇ／ｍ2、特に０．１から１ｇ／ｍ2にするのが特に有利であることを確認した。ＮＩＲ／ＵＶ層（層Ｂ）に持たせる吸光係数および層厚に応じて、前記赤外線吸収剤を好適には１ｐｐｍから１０，０００ｐｐｍ、好適には１０ｐｐｍから１，０００ｐｐｍ、最も特に好適には２０ｐｐｍから４００ｐｐｍの濃度で用いる。また、赤外線吸収剤の混合物も特に適する。本分野の技術者は、吸収最大値の波長が異なる染料２種以上を用いて近赤外範囲の最適な吸収を達成することができるであろう。
【００３７】
本発明に従う層系で用いるに適した紫外線吸収剤は、２８０ｎｍから３７０ｎｍ、好適には３２０から３５０ｎｍの範囲に吸収最大値を有する化合物である。そのような化合物およびこれらの製造は文献から公知であり、例えばＥＰ  ０  ８３９  ６２３  Ａ、ＷＯ  ９６／１５１０２およびＥＰ  ０  ５００  ４９６  Ａなどに記述されている。本発明に従う層系で用いるに特に適した紫外線吸収剤はベンゾトリアゾール、トリアジン、ベンゾフェノンおよび／またはアリール化（ａｒｙｌａｔｅｄ）シアノアクリレートである。
【００３８】
特に適した紫外線吸収剤はヒドロキシベンゾトリアゾール、例えば２−（３'，５'−ビス−（１，１−ジメチルベンジル）−２'−ヒドロキシフェニル）−ベンゾトリアゾール［Ｔｉｎｕｖｉｎ（商標）２３４、Ｃｉｂａ  Ｓｐｅｚｉａｌｉｔａｔｅｎｃｈｅｍｉｅ、Ｂａｅｓｌ］、２−（２'−ヒドロキシ−５'−（ｔ−オクチル）−フェニル）−ベンゾトリアゾール［Ｔｉｎｕｖｉｎ（商標）３２９、Ｃｉｂａ  Ｓｐｅｚｉａｌｉｔａｔｅｎｃｈｅｍｉｅ、Ｂａｅｓｌ］、２−（２'−ヒドロキシ−３'−（２−ブチル）−５'−（ｔ−ブチル）−フェニル）−ベンゾトリアゾール［Ｔｉｎｕｖｉｎ（商標）３５０、Ｃｉｂａ  Ｓｐｅｚｉａｌｉｔａｔｅｎｃｈｅｍｉｅ、Ｂａｅｓｌ］、ビス−（３−（２Ｈ−ベンズトリアゾリル）−２−ヒドロキシ−５−ｔ−オクチル）メタン［Ｔｉｎｕｖｉｎ（商標）３６０、Ｃｉｂａ  Ｓｐｅｚｉａｌｉｔａｔｅｎｃｈｅｍｉｅ、Ｂａｅｓｌ］、２−（ヒドロキシ−２−ヒドロキシフェニル）−４，６−ジフェニル−１，３，５−トリアジン［Ｔｉｎｕｖｉｎ（商標）１５７７、Ｃｉｂａ  Ｓｐｅｚｉａｌｉｔａｔｅｎｃｈｅｍｉｅ、Ｂａｅｓｌ］など、そしてベンゾフェノン、例えば２，４−ジヒドロキシベンゾフェノン［Ｃｈｉｍａｓｏｒｂ２２（商標）、Ｃｉｂａ  Ｓｐｅｚｉａｌｉｔａｔｅｎｃｈｅｍｉｅ、Ｂａｅｓｌ］、２−プロペン酸，２−シアノ−３，３−ジフェニル−，２，２−ビス［［（２−シアノ−１−オキソ−３，３−ジフェニル−２−プロペニル）オキシ］メチル］−１，３−プロパンジイルエステル（９ＣＩ）［Ｕｖｉｎｕｌ（商標）３０３０、ＢＡＳＦ  ＡＧ  Ｌｕｄｗｉｇｓｈａｆｅｎ］などである。また、これらの紫外線吸収剤の混合物を用いることも可能である。
【００３９】
また、ナノスケール（ｎａｎｏｓｃａｌｅ）の無機紫外線吸収剤を有機紫外線吸収剤と一緒にか或は一緒にしないで用いることも可能である。ＴｉＯ2、ＺｎＯおよびＣｅＯ2が好適である。これらの粒子の大きさを１００ｎｍ未満にするが、その調製は公知である。
【００４０】
本層系に含有させる紫外線吸収剤の量に関しては特に制限はない。本発明の好適な態様に従い、層（Ａ）の紫外線吸収剤含有量を０．１重量％から４０重量％、特に１重量％から１０重量％にする。その上、層（Ｂ）に紫外線吸収剤を０．１重量％から１０重量％、特に０．２重量％から１重量％の量で含有させるのが有利であることを確認した。
【００４１】
層（Ａ）、（Ｂ）および（Ｃ）、（Ｄ）および（Ｓ）の基礎材料（ｂａｓｅ  ｍａｔｅｒｉａｌ）に関しては特に制限はないが、この材料が良好な透明性と耐候性を示すことで自動車用グレージングで用いるに適することを条件とする。しかしながら、本層系の個々の層を重合体またはラッカーが基になった層にするのが特に有利であることを確認した。このことは、有機赤外線吸収剤および／または紫外線吸収剤を個々の層に含有させる場合にはそれらを重合体またはラッカー層の中に導入することを意味する。
【００４２】
透明な熱可塑性重合体の使用が好適である。
【００４３】
本発明の意味の範囲内の透明な熱可塑性重合体には、例えばエチレン系不飽和単量体から作られた重合体および／または二官能反応性化合物から作られた重縮合物などが含まれる。透明な熱可塑性重合体の例には、ジフェノールが基になったポリカーボネートもしくはコポリカーボネート、ポリ−もしくはコポリアクリレートおよびポリ−もしくはコポリメタアクリレート、例えばポリ−もしくはコポリメタアクリル酸メチルなど、そしてスチレンの共重合体、例えば透明なポリスチレンアクリロニトリル（ＰＳＡＮ）など、またはエチレンおよび／またはプロピレンが基になった重合体、そして芳香族ポリエステル、例えばＰＥＴ、ＰＥＮまたはＰＥＴＧなど、そして透明な熱可塑性ポリウレタンが含まれる。その上、また、環状オレフィンが基になった重合体［例えばＴｉｃｏｎａの商品であるＴＯＰＡＳ（商標）］、テレフタル酸の重もしくは共重縮合物、例えばポリ−もしくはコポリエチレンテレフタレート（ＰＥＴもしくはＣｏＰＥＴ）またはＰＥＴＧなどを混合することも可能である。
【００４４】
また、数種の透明な熱可塑性重合体の混合物も可能である。
【００４５】
ポリカーボネートもしくはコポリカーボネートが好適である。
【００４６】
特に好適なポリカーボネートは、ビスフェノールＡが基になったホモポリカーボネート、１，３−ビス−（４−ヒドロキシフェニル）−３，３，５−トリメチルシクロヘキサンが基になったホモポリカーボネート、およびビスフェノールＡと１，１−ビス−（４−ヒドロキシフェニル）−３，３，５−トリメチルシクロヘキサンの両方の単量体が基になったコポリカーボネートである。
【００４７】
本発明の意味の範囲内のポリカーボネートはホモポリカーボネートおよびコポリカーボネートの両方であり、このようなポリカーボネートは線状であってもよいか或は公知様式で分枝させてもよい。
【００４８】
このようなポリカーボネートの調製はジフェノールと炭酸誘導体と場合により連鎖停止剤および分枝剤を用いて公知様式で行われる。
【００４９】
ポリカーボネートの製造に関する詳細が約４０年に渡って数多くの特許に示されてきた。ここでは、単なる例として下記が参考になる：Ｓｃｈｎｅｌｌ、「Ｃｈｅｍｉｓｔｒｙ  ａｎｄ  Ｐｈｙｓｃｉｓ  ｏｆ  Ｐｏｌｙｃａｒｂｏｎａｔｅｓ」、Ｐｏｌｙｍｅｒ  Ｒｅｖｉｅｗｓ、９巻、Ｉｎｔｅｒｓｃｉｅｎｃｅ  Ｐｕｂｌｉｓｈｅｒｓ、ニューヨーク、ロンドン、シドニー１９６４、Ｄ．Ｆｒｅｉｔａｇ、Ｕ．Ｇｒｉｇｏ、Ｐ．Ｒ．Ｍｕｌｌｅｒ、Ｈ．Ｎｏｕｖｅｒｔｎｅ、ＢＡＹＥＲ  ＡＧ、「Ｐｏｌｙｃａｒｂｏｎａｔｅｓ」、Ｅｎｃｙｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、１１巻、第２版、１９８８、６４８−７１８頁、そして最後にＤｒｅｓ  Ｕ．Ｇｒｉｇｏ、Ｋ．ＫｉｒｃｈｅｒおよびＰ．Ｒ．Ｍｕｌｌｅｒ、「Ｐｏｌｙｃａｒｂｏｎａｔｅｓ」、Ｂｅｃｋｅｒ／Ｂｒａｕｎ、Ｋｕｎｓｔｓｔｏｆｆ−Ｈａｎｄｂｕｃｈ、３／１巻、Ｐｏｌｙｃａｒｂｏｎａｔｅｓ、Ｐｏｌｙａｃｅｔａｌｓ，Ｐｏｌｙｅｓｔｅｒｓ、Ｃｅｌｌｕｌｏｓｅ  ｅｓｔｅｒｓ、Ｃａｒｌ  Ｈａｎｓｅｒ  Ｖｅｒｌａｇ  Ｍｕｎｉｃｈ、Ｖｉｅｎｎａ  １９９２、１１７−２９９頁。
【００５０】
ポリカーボネートの調製で用いるに適したジフェノールには、例えばヒドロキノン、レゾルシノール、ジヒドロキシジフェニル、ビス−（ヒドロキシフェニル）−アルカン、ビス（ヒドロキシフェニル）−シクロアルカン、ビス−（ヒドロキシフェニル）−スルフィド、ビス−（ヒドロキシフェニル）−エーテル、ビス−（ヒドロキシフェニル）−ケトン、ビス−（ヒドロキシフェニル）−スルホン、ビス−（ヒドロキシフェニル）−スルホキサイド、α−α'−ビス−（ヒドロキシフェニル）−ジイソプロピルベンゼン、そしてそれらの核がアルキルで置換されている化合物およびハロゲンで置換されている化合物が含まれる。
【００５１】
好適なジフェノールは４，４'−ジヒドロキシジフェニル、２，２−ビス−（４−ヒドロキシフェニル）−プロパン、２，４−ビス−（４−ヒドロキシフェニル）−２−メチルブタン、１，１−ビス−（４−ヒドロキシフェニル）−ｐ−ジイソプロピルベンゼン、２，２−ビス−（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルホン、２，４−ビス−（３，５−ジメチル−４−ヒドロキシフェニル）−２−メチルブタン、１，１−ビス−（３，５−ジメチル−４−ヒドロキシフェニル）−ｐ−ジイソプロピルベンゼン、２，２−ビス−（３，５−ジクロロ−４−ヒドロキシフェニル）−プロパン、２，２−ビス−（３，５−ジブロモ−４−ヒドロキシフェニル）−プロパンおよび１，１−ビス−（４−ヒドロキシフェニル）−３，３，５−トリメチルシクロヘキサンである。
【００５２】
特に好適なジフェノールは２，２−ビス−（４−ヒドロキシフェニル）−プロパン、２，２−ビス−（３，５−ジメチル−４−ヒドロキシフェニル）−プロパン、２，２−ビス−（３，５−ジクロロ−４−ヒドロキシフェニル）−プロパン、２，２−ビス−（３，５−ジブロモ−４−ヒドロキシフェニル）−プロパン、１，１−ビス−（４−ヒドロキシフェニル）−シクロヘキサンおよび１，１−ビス−（４−ヒドロキシフェニル）−３，３，５−トリメチルシクロヘキサンである。
【００５３】
前記および他の適切なジフェノールは、例えば米国特許第３  ０２８  ６３５号、米国特許第２  ９９９  ８２５号、米国特許第３  １４８  １７２号、米国特許第２  ９９１  ２７３号、米国特許第３  ２７１  ３６７号、米国特許第４  ９８２  ０１４号および米国特許第２  ９９９  ８４６号、ドイツ特許出願公開第１  ５７０  ７０３号、ドイツ特許出願公開第２  ０６３  ０５０号、ドイツ特許出願公開第２  ０３６  ０５２号、ドイツ特許出願公開第２  ２１１  ９５６号およびドイツ特許出願公開第３  ８３２  ３９６号、フランス特許出願公開第１  ５６１  ５１８号、専攻論文「Ｈ．Ｓｃｈｎｅｌｌ、Ｃｈｅｍｉｓｔｒｙ  ａｎｄ  Ｐｈｙｓｃｉｓ  ｏｆ  Ｐｏｌｙｃａｒｂｏｎａｔｅｓ、Ｉｎｔｅｒｓｃｉｅｎｃｅ  Ｐｕｂｌｉｓｈｅｒｓ、ニューヨーク  １９６４」、そして特開６２０３９／１９８６、特開６２０４０／１９８６および特開１０５５５０／１９８６などに記述されている。
【００５４】
ホモポリカーボネートの場合にはジフェノールを１種類のみ用いそしてコポリカーボネートの場合にはジフェノールを数種類用いる。
【００５５】
適切な炭酸誘導体の例にはホスゲンまたはジフェニルカーボネートが含まれる。
【００５６】
ポリカーボネートの調製で用いることができる適切な連鎖停止剤にはモノフェノールおよびモノカルボン酸の両方が含まれる。適切なモノフェノールはフェノール自身、アルキルフェノール、例えばクレゾール、ｐ−ｔ−ブチルフェノール、ｐ−ｎ−オクチルフェノール、ｐ−イソオクチルフェノール、ｐ−ｎ−ノニルフェノールおよびｐ−イソノニルフェノールなど、ハロゲン置換フェノール、例えばｐ−クロロフェノール、２，４−ジクロロフェノール、ｐ−ブロモフェノールおよび２，４，６−トリブロモフェノール、２，４，６−トリヨードフェノール、ｐ−ヨードフェノールなど、そしてこれらの混合物である。
【００５７】
好適な連鎖停止剤はｐ−ｔ−ブチルフェノールおよびフェノールである。
【００５８】
また、適切なモノカルボン酸は安息香酸、アルキル安息香酸およびハロゲン置換安息香酸である。
【００５９】
適切な連鎖停止剤には、また、式（Ｉ）
【００６０】
【化１】
2004525802.tif 000001
【００６１】
式中、
Ｒは、水素、または線状もしくは分枝Ｃ1からＣ30アルキル基、好適にはｔ−ブチル、または分枝しているか或は分枝していないＣ8および／またはＣ9アルキル基である］
に相当するフェノールが含まれる。
【００６２】
この連鎖停止剤の使用量を好適には各場合とも用いるジフェノールのモルを基準にして０．１モル％から５モル％にする。このような連鎖停止剤の添加はホスゲン添加前、ホスゲン添加中またはホスゲン添加後に実施可能である。
【００６３】
適切な分枝剤（ｂｒａｎｃｈｉｎｇ  ａｇｅｎｔｓ）は、ポリカーボネート化学で公知の三官能もしくは三官能以上の化合物、特にフェノールのＯＨ基を３個以上有する化合物である。
【００６４】
適切な分枝剤には、例えばフロログルシノール、４，６−ジメチル−２，４，６−トリ−（４−ヒドロキシフェニル）−ヘプテン−２、４，６−ジメチル−２，４，６−トリ−（４−ヒドロキシフェニル）ヘプタン、１，３，５−トリ（４−ヒドロキシフェニル）ベンゼン、１，１，１−トリ−（４−ヒドロキシフェニル）エタン、トリ−（４−ヒドロキシフェニル）フェニルメタン、２，２−ビス−［４，４−ビス−（４−ヒドロキシフェニル）シクロヘキシル］プロパン、２，４−ビス−（４−ヒドロキシフェニルイソプロピル）フェノール、２，６−ビス−（２−ヒドロキシ−５'−メチルベンジル）−４−メチルフェノール、２−（４−ヒドロキシ−フェニル）−２−（２，４−ジヒドロキシフェニル）プロパン、ヘキサ−（４−（４−ヒドロキシフェニルイソプロピル）フェニル）オルソテレテレフタル酸エステル、テトラ（４−ヒドロキシフェニル）メタン、テトラ（４−（４−ヒドロキシフェニルイソプロピル）フェノキシ）メタン、１，４−ビス（（４'，４"−ジヒドロキシトリフェニル）メチル）ベンゼン、２，４−ジヒドロキシ安息香酸、トリメシン酸、シアヌール酸クロライドおよび３，３−ビス−（３−メチル−４−ヒドロキシフェニル）−２−オキソ−２，３−ジヒドロインドールが含まれる。
【００６５】
この場合により用いる分枝剤の量を再び各場合とも使用するジフェノールのモルを基準にして好適には０．０５モル％から２モル％にする。
【００６６】
このような分枝剤の仕込みはアルカリ水相に入れてジフェノールおよび連鎖停止剤と一緒であってもよいか或はそれを有機溶媒に溶解させてホスゲン添加前に添加してもよい。エステル交換方法の場合には分枝剤をジフェノールと一緒に用いる。
【００６７】
本発明に従う組成物にまた通常の重合体用添加剤、例えばヨーロッパ特許出願公開第０  ８３９  ６２３号、ＷＯ  ９６／１５１０２およびヨーロッパ特許出願公開第０  ５００  ４９６号に記述されている抗酸化剤および離型剤ばかりでなくまた文献から公知の難燃剤、ガラス繊維、充填材、発泡剤、顔料、光学ブライトナー（ｏｐｔｉｃａｌ  ｂｒｉｇｈｔｅｎｅｒｓ）または染料などを各場合とも熱可塑性プラスチックで通常用いられる量で含有させることも可能である。各場合とも本組成物の量を基準にして５重量％以下、好適には０．０１重量％から５重量％、特に好適には本組成物の量を基準にして０．０１重量％から１重量％の量が好適である。また、数種の添加剤の混合物も適切である。
【００６８】
熱可塑性ポリカーボネートに不純物として存在するイオンの含有量を好適には１０ｐｐｍ未満、特に好適には５ｐｐｍ未満の量にする。
【００６９】
そのような熱可塑性ポリカーボネートを製造する手段は技術者に良く知られている。
【００７０】
熱可塑性プラスチックの層を数層存在させる場合、そのような熱可塑性プラスチックの種類は異なるか或は同じ種類であってもよい。
【００７１】
適切な成形品／保護層組み合わせが例えばＥＰ  ０  ３２０  ６３２  Ａに示されている。同じ種類のプラスチックが好適である。
【００７２】
本発明に従う層系で用いるに適したラッカー系は、架橋する成分がアクリレート、アリル、エポキシ、シロキサン、イソシアネート、無水物および／またはメラミンホルムアルデヒド官能を含有する系である。そのようなラッカー系の総括的説明を「Ｌｅｈｒｂｕｃｈ  ｄｅｒ  Ｌａｃｋｅ  ｕｎｄ  Ｂｅｓｃｈｉｃｈｔｕｎｇｅｎ」、編者：Ｄｒ．Ｈａｎｓ  Ｋｉｔｔｅｌ、Ｖｅｒｌａｇ  Ｈｉｒｚｅｌ、Ｓｔｕｔｔｇａｒｔ、１９９８、「Ｌａｃｋｋｕｎｓｔｈａｒｚｅ」、Ｈａｎｓ  Ｗａｇｎｅｒ、Ｈａｎｓ  Ｆｒｉｅｄｒｉｃｈ  Ｓａｒｘ、Ｃａｒｌ  Ｈｎａｓｅｒ  Ｖｅｒｌａｇ  Ｍｕｎｉｃｈ、１９７１、特にエポキシ樹脂に関してはＣｌａｙｔｏｎ  Ａ．ＭａｙおよびＹｏｓｈｉｏ  Ｔａｎａｋａ編集の「Ｅｐｏｘｙ  Ｒｅｓｉｎｓ，Ｃｈｅｍｉｓｔｒｙ  ａｎｄ  Ｔｅｃｈｎｏｌｏｇｙ」、Ｍａｒｃｅｌ  Ｄｅｋｋｅｒ，Ｉｎｃ．、ニューヨーク、１９７３、７章、４５１頁以降に見ることができる。
【００７３】
特に、例えばＤＥ  ４０２０３１６  Ａに記述されている種類のシロキサンラッカーが好適である。
【００７４】
このようなラッカー層の厚みを１μｍから２００μｍ、好適には２μｍから５０μｍ、最も特に好適には２μｍから１０μｍにする。このようなラッカーの粘度を好適には５ｍＰａ．ｓから１０，０００ｍＰａ．ｓにする。
【００７５】
場合により、層（Ａ）、（Ｂ）、（Ｃ）、（Ｄ）および／または（Ｓ）で用いる重合体またはラッカーにさらなる添加剤、例えばＥＰ  ０  ８３９  ６２３  Ａ１およびＥＰ  ０  ５００  ４９６  Ａ１に記述されている抗酸化剤、難燃剤、充填材、発泡剤、通常の染料および顔料、光学ブライトナーおよび核形成剤などを各場合とも混合物の総量を基準にして好適には５重量％以下の量、好ましくは０．０１重量％から５重量％、特に好適にはプラスチックの量を基準にして０．０１重量％から１重量％の量で含有させることも可能である。また、前記添加剤の混合物も適切である。
【００７６】
その上、そのような熱可塑性プラスチックにまた通常の熱安定剤を含有させることも可能である。本発明に従う特に適した熱安定剤には、ヒンダードフェノール、例えばオクタデシル−３−（３'，５'−ジ−ｔ−ブチル−４'−ヒドロキシフェニル）−プロピオネート［Ｉｒｇａｎｏｘ（商標）１０７６、Ｃｉｂａ  Ｓｐｅｃｉａｌｔｙ  Ｃｈｅｍｉｃａｌｓ、Ｂａｓｅｌ、スイス］が含まれる。その上、本発明に従う特に適切な熱安定剤には、ホスファイト、特にトリス（２，４−ジ−ｔ−ブチル−フェニル）−ホスファイト［Ｉｒｇａｆｏｓ（商標）１６８、Ｃｉｂａ  Ｓｐｅｃｉａｌｔｙ  Ｃｈｅｍｉｃａｌｓ、Ｂａｓｅｌ、スイス］またはホスフィン、例えばトリフェニルホスフィンなどが含まれる。
【００７７】
本発明に従う層系の熱可塑性プラスチックにまた通常の離型剤を含有させることも可能である。特に適切な離型剤はペンタエリスリトールのテトラステアレート（ＰＥＴＳ）またはグリセロールのモノステアレート（ＧＭＳ）である。
【００７８】
前記有機赤外線吸収剤、紫外線吸収剤および他の添加剤を本発明に従う層系の個々の層に公知方法、例えばコンパウンド化、溶液の状態の混合、共押出し加工、混練り、射出成形中の添加またはマスターバッチとしての添加などで導入してもよい。
【００７９】
本発明に従う層系の調製は公知方法、例えばコーティング、共押出し加工、熱プレス加工、浸漬、接着、プレス加工、紫外線もしくは熱による硬化、積層、多成分射出成形、溶液を用いた塗布、逆注入（ｂａｃｋ  ｉｎｊｅｃｔｉｏｎ）などを用いて１段階以上および場合によりいろいろな段階で実施可能である。
【００８０】
そのようにして得た成形品に被覆を受けさせる前または後にそれを同様に公知の方法、例えば熱成形などで所望の形状にしてもよい。
【００８１】
透明な熱可塑性プラスチックを調製する手段は本分野の技術者に良く知られている。
【００８２】
基礎製品（ｂａｓｉｃ  ａｒｔｉｃｌｅ）を成形すると同時または直後に例えば共押出し加工または多成分射出成形などで個々の層を互いに付着させてもよい。しかしながら、また、成形して完成させておいた基礎製品への付着を例えばフィルムを用いた積層または溶液を用いた被覆などで実施することも可能である。
【００８３】
好適には、層（Ａ）を被覆で生じさせ、層（Ｂ）を射出成形で生じさせそして層（Ｂ）と一緒に層（Ｃ）を熱による積層または逆注入で生じさせる。本発明の好適なさらなる態様に従い、層（Ａ）と（Ｂ）を共押出し加工で生じさせる。
【００８４】
別法として、また、層（Ｃ）を接着させることも可能である。層（Ｃ）で用いる接着剤は、プラスチックの接着に関して本分野の技術者に公知の如何なる接着剤であってもよく、例えばポリウレタンおよび／またはアクリレートが基になった接着剤であってもよい。溶媒を含有しない完全に透明な接着剤の使用が好適である。
【００８５】
本発明に従う層系は熱伝達が望まれない一般用途のいずれでも使用可能である。特に自動車構成要素における使用が適切であり、例えばグレージング要素、自動車のサンルーフ、プラスチック製ヘッドランプディフューザー（ｄｉｆｆｕｓｅｒｓ）など、そして建築用途、例えば建物用グレージングなど、温室構成要素、コンサーバトリー、バスシェルター（ｂｕｓ  ｓｈｅｌｔｅｒｓ）または同様な用途で用いるに適切である。また、二壁シートまたは多壁シートを用いることも可能である。その上、射出成形品、例えば食品用容器、電気器具の構成要素およびスペクタクルレンズ、例えばゴーグル、例えば溶接用ゴーグルなどで用いることも可能である。
【００８６】
本発明に従う層系は成形品の製造、特に透明なプラスチック製のグレージング要素、例えばポリカーボネートおよび／またはコポリカーボネートが基になったプラスチック製グレージング要素などの製造で用いるに適する。従って、本発明は、また、本発明に従う層系を用いて製造された成形品も提供する。
【実施例】
【００８７】
以下に具体例を基にして本発明をより詳細に記述する。
試験片の調製
試験片を調製する目的で、二軸押出し加工機を用いて、添加剤が入っていなくて安定化を受けていない平均分子量（ＧＰＣによるＭw）がそれぞれ約２８，０００および３０，０００のポリカーボネート［バイエル社（Ｂａｙｅｒ  ＡＧ、Ｌｅｖｅｒｋｕｓｅｎ）のＭａｋｒｏｌｏｎ（商標）２８０８およびＭａｋｒｏｌｏｎ（商標）３１０８］を表１に示した量の添加剤と一緒に３００℃でコンパウンドにした後、粒状にした。次に、これらの粒子を用いて着色した試験シート［７６ｍｍｘ５０ｍｍｘ２．５ｍｍ（層Ｂ）］を射出成形した。
【００８８】
下記の化合物を赤外線吸収剤として用いた：
赤外線吸収剤（Ａ）：  バナジル−５，１４，２３，３２−テトラフェニル−２，３−ナフタロシアニン（Ａｌｄｒｉｃｈ  Ｓｔｅｉｎｈｅｉｍ、ドイツ）、および
赤外線吸収剤（Ｂ）：  銅（ＩＩ）−１，４，８，１１，１５，１８，２２，２５−オクタブトキシ−２９Ｈ，３１Ｈ−フタロシアニン（Ａｌｄｒｉｃｈ  Ｓｔｅｉｎｈｅｉｍ、
ドイツ）。
【００８９】
用いた紫外線吸収剤は、Ｃｉｂａ  Ｓｐｅｚｉａｌｉｔａｔｅｎｃｈｅｍｉｅ（Ｂａｓｅｌ、スイス）の２−（２'−ヒドロキシ−３'−（２−ブチル）−５'（ｔ−ブチル）−フェニル）ベンゾトリアゾール［Ｔｉｎｕｖｉｎ（商標）３５０］およびビス−（３−（２Ｈ−ベンゾトリアゾリル）−２−ヒドロキシ−５−ｔ−オクチル）メタン［Ｔｉｎｕｖｉｎ（商標）３６０］であった。
【００９０】
【表１】
2004525802.tif 000002
【００９１】
次に、その着色試験シートを厚みが５０μｍから７０μｍのポリカーボネートフィルム｛ビス−（３−（２Ｈ−ベンゾトリアゾリル）−２−ヒドロキシ−５−ｔ−オクチル）メタン［Ｔｉｎｕｖｉｎ（商標）３６０、Ｃｉｂａ  Ｓｐｅｚｉａｌｉｔａｔｅｎｃｈｅｍｉｅ（Ｂａｓｅｌ）］をＭａｋｒｏｌｏｎ（商標）３１０８（熱可塑性プラスチック）に７％入れることで構成させた｝に接着させた。
【００９２】
次に、そのような被覆を受けさせた着色試験シートの層（Ｂ）側に「Ｓｏｌａｒ  Ｒｅｆｌｅｃｔｉｎｇ  Ｆｉｌｍ、Ｎ−ＮＰＥ  １４５８ＬＰ」［３Ｍ（商標）、Ｓｔ．Ｐａｕｌ、米国］型の反射性フィルムを接着させることで、下記の層構造を有する層系を得た：
層（Ａ）−層（Ｂ）−層（Ｃ）
用いた接着剤はＨｅｌｍｉｔｉｎ  ３５０５０（Ｆｏｒｂｏ  Ｈｅｌｍｉｔｉｎ、Ｐｉｒｍａｓｅｎｓ、ＤＥ）型の接着剤であった。
透過特性
試験片１および２が示す透過スペクトルの測定をＰｅｒｋｉｎ  Ｅｌｍｅｒの「ラムダ９」ＵＶ−ＶＩＳ−ＮＩＲ分光装置を用いて３００ｎｍから２，５００ｎｍの範囲で行った。
【００９３】
これからＳＡＥ  Ｊ  １７９６（１９９５年５月版）に従ってＬＴＡおよびＴＤＳ値を決定した。
【００９４】
【表２】
2004525802.tif 000003
【００９５】
この試験結果は、本発明に従う層系は簡単な構造であっても良好な透明性（ＬＴＡ値＞７０）を有すると同時に効率良い熱絶縁値（ＴＤＳ値＜５０）を有することを示している。本発明に従う層構造（試験片１）において赤外線吸収剤であるバナジル−５，１４，２３，３２−テトラフェニル−２，３−ナフタロシアニンを用いた時に特に均衡の取れたＬＴＡ対ＴＤＳ値比が得られる。加うるに、本発明に従う層系は優れた長期の気候安定性を示す。本発明に従う層系は３，０００時間のＸｅ−ＷＯＭ耐候試験後でも優れた透明性と卓越した光沢値を有することを特徴とする。
【００９６】
本発明の主な特徴及び態様は、次の通りである。
【００９７】
１．少なくとも１番目の層（Ａ）と２番目の層（Ｂ）と３番目の層（Ｃ）を含有する熱吸収性層系であって、
−層（Ａ）が紫外線吸収剤を含有し、
−層（Ｂ）が有機赤外線吸収剤および紫外線吸収剤を含有し、そして
−層（Ｃ）が赤外の範囲に反射を示す干渉層である、
層系。
【００９８】
２．前記干渉層（Ｃ）が選択的に反射する層が交互に位置する系であり、前記選択的に反射する層が交互に位置する系が、異なる屈折率を示す少なくとも２種類の透明な層（Ｃ１）と（Ｃ２）を含有することを特徴とする前記１記載の層系。
【００９９】
３．前記層（Ｃ）が一方が他方の上に交互に位置する層（Ｃ１）と（Ｃ２）を複数、特に２０から２，０００含んで成ることを特徴とする前記２記載の層系。
【０１００】
４．層（Ｃ１）と（Ｃ２）が異なる熱可塑性プラスチック材料を含有することを特徴とする前記２または３記載の層系。
【０１０１】
５．前記層（Ｃ）が金属、酸化物、窒化物および／またはオキシ窒化物の層である選択的に反射する層が交互に位置する系であることを特徴とする前記１記載の層系。
【０１０２】
６．層（Ａ）および（Ｂ）の各々が１μｍから１００μｍの厚みを有することを特徴とする前記いずれか１項記載の層系。
【０１０３】
７．層（Ｃ）が０．１μｍから２００μｍの厚みを有することを特徴とする前記１記載の層系。
【０１０４】
８．基質（Ｓ）が１ｍｍから３０ｍｍ、特に３ｍｍから５ｍｍの厚みを有することを特徴とする前記１記載の層系。
【０１０５】
９．前記赤外線吸収剤がフタロシアニン、ナフタロシアニンおよびペリレンを包含する群から選択されることを特徴とする前記いずれか１項記載の層系。
【０１０６】
１０．  前記紫外線吸収剤がヒドロキシベンゾトリアゾール、ヒドロキシトリアジン、ヒドロキシベンゾフェノンおよびアリール化シアノアクリレートを包含する群から選択されることを特徴とする前記いずれか１項記載の層系。
【０１０７】
１１．層（Ａ）および（Ｂ）が重合体および／またはラッカーが基になった層であることを特徴とする前記いずれか１項記載の層系。
【０１０８】
１２．用いられた前記重合体が透明な熱可塑性プラスチック、特にポリカーボネートまたはコポリカーボネートであることを特徴とする前記１１記載の層系。
【０１０９】
１３．個々の層が入射光線に面する側から出発して下記の順：
層（Ａ）−層（Ｂ）−層（Ｃ）、または
層（Ａ）−層（Ｃ）−層（Ｂ）
に位置することを特徴とする前記いずれか１項記載の層系。
【０１１０】
１４．層（Ａ）がラッカーもしくは重合体層として設計されておりかつ層（Ｂ）が重合体層として設計されていることを特徴とする前記１３記載の層系。
【０１１１】
１５．この層系がガラスまたは透明な熱可塑性重合体、特にポリカーボネートまたはポリエステルカーボネートが基になった基質（Ｓ）を含んで成ることを特徴とする前記いずれか１項記載の層系。
【０１１２】
１６．入射光線に面する側から出発して下記の層構造：
層（Ａ）−層（Ｂ）−基質（Ｓ）−層（Ｃ）、または
層（Ａ）−基質（Ｓ）−層（Ｂ）−層（Ｃ）、または
層（Ａ）−基質（Ｓ）−層（Ｃ）−層（Ｂ）、
を有することを特徴とする前記１５記載の層系。
【０１１３】
１７．層（Ｂ）が基質（Ｓ）として設計されていることを特徴とする前記１５または１６記載の層系。
【０１１４】
１８．前記いずれか１項記載の層系を製造する方法であって、前記層系を個々の層（Ａ）、（Ｂ）および（Ｃ）および場合によりさらなる層、例えば基質（Ｓ）などの共押出し加工、多成分射出成形、射出成形、逆注入、噴霧、接着および／または積層で生じさせることを特徴とする方法。
【０１１５】
１９．層（Ａ）を被覆で生じさせ、層（Ｂ）を射出成形で生じさせそして層（Ｃ）を層（Ｂ）と一緒に熱積層または逆注入で生じさせることを特徴とする前記１８記載の方法。
【０１１６】
２０．層（Ａ）と（Ｂ）を共押出し加工で生じさせることを特徴とする前記１８から１９記載の方法。
【０１１７】
２１．前記１から１７の１項記載の層系を含有する成形品。
【０１１８】
２２．この成形品が透明なプラスチック製のグレージング要素、特にポリカーボネートおよび／またはコポリカーボネートが基になった透明なプラスチック製のグレージング要素であることを特徴とする前記２１記載の成形品。
【０１１９】
２３．熱輻射を遮蔽するプラスチック製グレージング要素としての前記１から１７の１項記載の層系の使用。